(57)【要約】      （修正有）【課題】人毛に似た自然な艶や触感を有し、くし通りやカール特性に優れ、強伸度などの繊維物性にも優れた人工頭髪用繊維を提供する。【解決手段】単繊維繊度が１０〜１００ｄｔｅｘの人工頭髪用繊維において、単繊維の横断面形状として、横断面の外周上にピッチ５〜２０μｍおよび高低長が２．５〜１０μｍの連続する凹凸を有することを特徴とする形状を採用することにより、人毛に似た自然な艶や触感を有し、くし通りやカール特性に優れ、強伸度などの繊維物性にも優れた、人工頭髪用繊維を得ることができる。【選択図】図１
2007119958.tif 000002
【特許請求の範囲】
【請求項１】
単繊維繊度が１０〜１００ｄｔｅｘの人工頭髪用繊維において、横断面外周上にピッチ５〜２０μｍの連続する凹凸を有することを特徴とする人工頭髪用繊維。
【請求項２】
前記外周上の凹部と凸部の高低長が２．５〜１０μｍであることを特徴とする、請求項１記載の人工頭髪用繊維。
【請求項３】
前記外周上の連続する凹凸において、凸部の総数が８〜４０個であり、凹凸が２周期以上連続して形成さていることを特徴とする、請求項１または２記載の人工頭髪用繊維。
【請求項４】
前記外周上の凹凸は任意の直線、円弧、曲線、またはこれらの組合せからなることを特徴とする、請求項１〜３のいずれかに記載の人工頭髪用繊維。
【請求項５】
前記外周上の凹凸は連続する円弧により形成され、該円弧の半径が１００μｍ以下のノズルから吐出され成形されることを特徴とする、請求項４記載の人工頭髪用繊維。
【請求項６】
前記人工頭髪用繊維の横断面の基本形状が、円形、楕円形、交差円形、繭形、だるま形、ドッグボーン形、リボン形よりなる群から選ばれる少なくとも１種の形状を有することを特徴とする、請求項１〜５のいずれかに記載の人工頭髪用繊維。
【請求項７】
前記人工頭髪用繊維が、塩化ビニル系繊維、ポリアミド系繊維およびポリエステル系繊維よりなる群から選ばれた１種からなることを特徴とする、請求項１〜６のいずれかに記載の人工頭髪用繊維。
【請求項８】
前記人工頭髪用繊維が、ポリエステル系繊維からなることを特徴とする、請求項１〜７６のいずれかに記載の人工頭髪用繊維。
【請求項９】
前記ポリエステル系繊維が、ポリアルキレンテレフタレートおよびポリアルキレンテレフタレートを主体とした共重合ポリエステルの１種以上からなるポリエステル（Ａ）１００重量部に対し、臭素含有難燃剤（Ｂ）５〜３０重量部、アンチモン系化合物（Ｃ）０．５〜１０重量部および、可塑剤および／または滑剤（Ｄ）０．０５〜３重量部よりなる組成物から形成された、難燃性ポリエステル系繊維であることを特徴とする、請求項８記載の人工頭髪用繊維。
【請求項１０】
前記ポリアルキレンテレフタレートが、ポリエチレンテレフタレート、ポリプロピレンテレフタレートおよびポリブチレンテレフタレートよりなる群から選ばれた少なくとも１種のポリマーである、請求項９記載の人工頭髪用繊維。
【請求項１１】
前記臭素含有難燃剤（Ｂ）が、臭素化芳香族系難燃剤、臭素含有リン酸エステル系難燃剤、臭素化ポリスチレン系難燃剤、臭素化ベンジルアクリレート系難燃剤、臭素化エポキシ系難燃剤、臭素化フェノキシ系難燃剤、臭素化ポリカーボネート系難燃剤、テトラブロモビスフェノールＡ誘導体、臭素含有トリアジン系化合物および臭素含有イソシアヌル酸系化合物よりなる群から選ばれた少なくとも１種の難燃剤である、請求項９８または１０のいずれかに記載の人工頭髪用繊維。
【請求項１２】
アンチモン系化合物（Ｃ）が、三酸化アンチモン、四酸化アンチモン、五酸化アンチモンおよびアンチモン酸ナトリウムよりなる群から選ばれた少なくとも１種のアンチモン化合物である、請求項９〜１１のいずれかに記載の人工頭髪用繊維。
【請求項１３】
分散剤（Ｄ）が、モンタン酸系ワックス、モンタン酸エステル系ワックス、部分ケン化モンタン酸系ワックス、モンタン酸金属塩、ポリエチレン系ワックス、酸化ポリエチレン系ワックス、ポリテトラフルオロエチレン、フッ素変性ワックス、ポリジメチルシリコーン、変性シリコーンレジンの１種以上からなる化合物である、請求項９〜１２のいずれかに記載の人工頭髪用繊維。
【請求項１４】
さらに、ポリエステル（Ａ）１００重量部に対し、有機微粒子（Ｅ）および／または無機微粒子（Ｆ）を０．１〜５重量部含有する、請求項９〜１３のいずれかに記載の人工頭髪用繊維。
【請求項１５】
有機微粒子（Ｅ）が、ポリアリレート、ポリアミド、フッ素樹脂、シリコン樹脂、架橋アクリル樹脂および架橋ポリスチレンよりなる群から選ばれた少なくとも１種である請求項１４記載の人工頭髪用繊維。
【請求項１６】
無機微粒子（Ｆ）が、炭酸カルシウム、酸化ケイ素、シリカ／メラミン樹脂複合体、酸化チタン、酸化アルミニウム、酸化亜鉛、タルク、カオリン、モンモリロナイト、ベントナイトおよびマイカよりなる群から選ばれた少なくとも１種である、請求項１４記載の人工頭髪用繊維。
【発明の詳細な説明】
【技術分野】
【０００１】
本発明は、人工頭髪用繊維に関するものであり、更に詳しくはウィッグ、ブレード、エクステンションヘアー等の頭髪装飾用等の人工頭髪用繊維として用いられる、人毛に似た艶、色相、風合、嵩高性を有する異形断面繊維、及びこの異形断面繊維を用いた人工頭髪用繊維、並びに前記異形断面繊維の製造方法に関するものである。
【背景技術】
【０００２】
一般に、頭髪用に使用される合成繊維としては、アクリロニトリル系繊維、塩化ビニル系繊維、塩化ビニリデン系繊維、ポリエステル系繊維、ポリアミド系繊維、ポリオレフィン系繊維等がある。従来から、これらの繊維を用いて、ウィッグ、ブレード、エクステンションヘアー等の人工頭髪用商品に加工されてきたが、これらの繊維には、耐熱性、カーリング性、触感等の人工頭髪用繊維として必要な特性の全てを同時に備えるものがないため、頭飾製品を製造する時、単独の繊維では種々の特性を満足させる製品を作ることができず、各繊維の特性に応じた製品が作られ使用されており、また、それぞれの商品性に適合する繊維の断面形状が研究され改良が重ねられてきた。
例えば、繭形断面形状における最長部分Ｌ、両端の円形部分の径Ｗ、および中央部のくびれた部分の幅Ｃの長さを特定の範囲内に限定したかつら用フィラメント（特許文献１）、断面が略円形もしくは楕円形をなす四本の単位フィラメントが、一本の単位フィラメントに対し他の三本の単位フィラメントを等間隔にて放射状に隣り合った断面Ｙ字形であって、隣接するもの同士の接点が、該単位フィラメントの半径に略等しい幅で接続したウィッグおよびブレード用フィラメント（特許文献２）、少なくとも２個の扁平円を部分的に重ねた断面形状を有し、その短軸の長さＷと長軸の長さＬとの比Ｌ／Ｗ、隣り合う２つの扁平円の中心間の距離Ｃ、更に２つの扁平円の中心間を結ぶ直線と扁平円の長軸のなす角度等を限定したかつら用フィラメント（特許文献３）などが挙げられる。
しかし、上記のような従来の人工頭髪用繊維として開発された繊維は、いずれも繊維断面形状の長さや角度が極めて限られた数値で限定された特異な形状を有しており、製造が必ずしも容易でないのに加えて、ブレード用やエクステンションヘアー用として用いた場合に必ずしも好ましい風合を有するものではなく、スタイルの保持やストレート性を重視するあまり、硬い触感の繊維となりがちであった。また、手作業時の扱い易さといった点でも充分ではなかった。また、扁平繊維は、従来からパイル用途には広く用いられていたが、かつら等の人工頭髪用繊維としては、ヘタリ感等が敬遠され、人工頭髪用繊維としての用途には不向きと考えられていた。
【０００３】
また、２個以上の円または扁平円が部分的に重ね合わさるか、互いに接した形状であって、周縁部に凸部およびまたは凹部を有する異型断面繊維（特許文献４）が提案された。しかしながら、凹凸のサイズや連続性についての発明には至っておらず、また、前記形状以外に関する凹凸の効果を見出すことはできなかった。
【０００４】
このため、繊維横断面形状を楕円形、交差円形、繭形、だるま形、ドッグボーン形、リボン形、３〜８葉形、星形よりなる群から選ばれる少なくとも１種の異形断面形状を有するポリエステル系フィラメント（特許文献５）が発明され、上記の問題点が好適に改善されたが、まだなお繊維外観における光沢については人毛と比較してわずかに多く、特に人毛に似たものとするために、さらなる改善が望まれていた。
【特許文献１】実開昭４８−１３２７７号公報
【特許文献２】実開昭６３−７８０２６号公報
【特許文献３】特開昭５５−５１８０２号公報
【特許文献４】特開平１０−１６８６４７号公報
【特許文献５】特開２００５−１２０５３３号公報
【発明の開示】
【発明が解決しようとする課題】
【０００５】
本発明は、人毛に似た自然な艶や触感を有し、くし通りやカール特性に優れ、強伸度などの繊維物性にも優れた人工頭髪用繊維を提供することを目的とする。
【課題を解決するための手段】
【０００６】
本発明者らは、前記課題を解決するために鋭意検討を重ねた結果、繊維の断面形状を、特定の異形断面とすることにより、本発明を完成するに至った。
【０００７】
すなわち、本発明は、単繊維繊度が１０〜１００ｄｔｅｘの人工頭髪用繊維において、横断面外周上にピッチ５〜２０μｍの連続する凹凸を有することを特徴とする人工頭髪用繊維であり、好ましくは前記外周上の凹部と凸部の高低長が２〜１０μｍであり、前記外周上の凸部の総数が８〜４０個であり、凹凸が２周期以上連続して形成されてなる人工頭髪用繊維に関する。
【０００８】
前記外周上の凹凸は任意の直線、円弧、曲線から選択される組合せからなり、好ましくは連続する円弧により形成され、該円弧の半径が０．１０ｍｍ以下のノズルから吐出され成形される人工頭髪用繊維に関する。
【０００９】
また、横断面の基本形状が、円形、楕円形、交差円形、繭形、だるま形、ドッグボーン形、リボン形よりなる群から選ばれる少なくとも１種の形状を有し、好ましくは前記外周上の凹凸が前記基本形状のくびれ部近傍に存在しない人工頭髪用繊維に関する。
【００１０】
また、本発明の人工頭髪用繊維はポリ塩化ビニル系繊維、ポリアミド系繊維、ポリエステル系繊維に代表される熱可塑性樹脂からなり、好ましくはポリエステル系繊維からなる人工頭髪用繊維に関する。
【００１１】
前記ポリエステルは、ポリアルキレンテレフタレートおよびポリアルキレンテレフタレートを主体とした共重合ポリエステルの１種以上からなるポリエステル（Ａ）１００重量部に対し、臭素含有難燃剤（Ｂ）５〜３０重量部、アンチモン化合物（Ｃ）０．５〜１０重量部、分散剤（Ｄ）０．０５〜３重量部を含んでなる組成物から形成されたポリエステル系人工頭髪用繊維であり、好ましくは、ポリエステル（Ａ）が、ポリエチレンテレフタレート、ポリプロピレンテレフタレートおよびポリブチレンテレフタレートよりなる群から選ばれた少なくとも１種のポリマーであり、臭素含有難燃剤（Ｂ）成分が、臭素化芳香族系難燃剤、臭素含有リン酸エステル系難燃剤、臭素化ポリスチレン系難燃剤、臭素化ベンジルアクリレート系難燃剤、臭素化エポキシ系難燃剤、臭素化フェノキシ系難燃剤、臭素化ポリカーボネート系難燃剤、テトラブロモビスフェノールＡ誘導体、臭素含有トリアジン系化合物、臭素含有イソシアヌル酸系化合物よりなる群から選ばれた少なくとも１種の化合物であり、アンチモン化合物（Ｃ）成分が、三酸化アンチモン、四酸化アンチモン、五酸化アンチモン、アンチモン酸ナトリウムよりなる群から選ばれた少なくとも１種のアンチモン化合物である上記ポリエステル系人工頭髪用繊維、分散剤（Ｄ）が、モンタン酸系ワックス、モンタン酸エステル系ワックス、部分ケン化モンタン酸系ワックス、モンタン酸金属塩、ポリエチレン系ワックス、酸化ポリエチレン系ワックス、ポリテトラフルオロエチレン、フッ素変性ワックス、ポリジメチルシリコーン、変性シリコーンレジンの１種以上からなる化合物である人工頭髪用繊維に関する。
【００１２】
さらに、ポリエステル（Ａ）１００重量部に対し、有機微粒子（Ｅ）および／または無機微粒子（Ｆ）を０．１〜５重量部含有する上記ポリエステル系人工頭髪用繊維、より好ましくは、有機微粒子（Ｅ）が、ポリアリレート、ポリアミド、フッ素樹脂、シリコン樹脂、架橋アクリル樹脂および架橋ポリスチレンよりなる群から選ばれた少なくとも１種である上記ポリエステル系人工頭髪用繊維、無機微粒子（Ｆ）が、炭酸カルシウム、酸化ケイ素、シリカ／メラミン樹脂複合体、酸化チタン、酸化アルミニウム、酸化亜鉛、タルク、カオリン、モンモリロナイト、ベントナイトおよびマイカよりなる群から選ばれた少なくとも１種である上記ポリエステル系人工頭髪用繊維に関する。
【発明の効果】
【００１３】
本発明によると、これまでの繊維断面では得られなかった、より人毛に近い自然な艶、触感と、良好なくし通り、かつ良好な繊維物性を維持し、カール特性の優れた人工頭髪用繊維を得ることができる。
【発明を実施するための最良の形態】
【００１４】
以下、本発明について詳細に説明する。
【００１５】
本発明において用いられる人工頭髪用繊維の繊度は、単繊維繊度が通常、１０〜１００ｄｔｅｘであり、さらには２０〜９０ｄｔｅｘであるのが、一般的に人工頭髪に適している。
【００１６】
本発明の人工頭髪用繊維では、繊維横断面形状を特定することにより、すなわち、横断面の外周上に連続する凹凸を有する断面形状であり、凹凸のピッチ、高低長、凸部の総数等を特定することにより、部分的に不均一な光沢を発することなく、繊維全長に渡って均一かつ効率的に光沢を抑制することができる。
【００１７】
前記ピッチとは、連続する凹凸における周期のことを意味し、具体的には、図１の２で示すように、ある凸部の頂点から隣接する凸部の頂点までの距離、または、凹部の底点から隣接する凹部の底点までの距離を意味する。
【００１８】
本発明における外周上の凹凸のピッチは、５〜２０μｍであることが好ましく、８〜１６μｍであることがより好ましい。凹凸のピッチが２０μｍを超えると、凹凸がなだらかになりすぎ、所望の光沢抑制効果を得るのが困難となる傾向があり、ピッチが５μｍ未満では、逆に凹凸が細かすぎて、所望の光沢抑制効果を得ることが困難となる傾向がある。
【００１９】
本発明における外周上の凹部と凸部の高低長は２．５〜１０μｍであることが好ましく、４〜８μｍがより好ましい。なお、前記凹部と凸部の高低長とは、横断面の基本形状を形成する直線または曲線（図１中の１）を基準とした凸部の頂点までの距離と、凹部の底点までの距離の絶対値の和（図１中の３）を、凹凸の個数を考慮して１対の凹凸あたりの値に平均化した値を示す。前記高低長が１０μｍを超えると、頭髪製品とした際に隣接する別の糸条の凹凸と互いに嵌合し、触感やくし通りが悪化し、外観も不自然となる傾向がある。また、高低長が２．５μｍ未満では、顕著な凹凸が形成されず、光沢抑制効果を得ることが困難となる傾向がある。
【００２０】
本発明においては、外周上の凹凸において、凸部の総数は８〜４０個が好ましく、１２〜３２個がより好ましい。凸部の総数の上限値は、単糸繊度と前記横断面の基本形状、すなわち、横断面の外周の長さと、前記凹凸のピッチから制約を受けるが、通常使用する繊度範囲１０〜１００ｄｔｅｘにおいては、ノズル加工上の観点からも４０個までとすることが好ましい。凸部の総数が８個未満では、凹凸が少なすぎ、すなわち、横断面外周上において凹凸のない基本形状のままの部分が占める割合が多く、凹凸を形成しない場合の基本形状の断面により得られる特性と同様になり、所望の効果を得ることが困難となる傾向がある。
【００２１】
本発明においては、前記凹凸は２周期以上連続して形成されることが好ましく、さらには４個以上が好ましい。連続して形成される凹凸が２周期未満では、上記と同様に所望の効果を得ることが困難となる傾向がある。
【００２２】
本発明における繊維の外周上の凹凸は、任意の直線、円弧、曲線から選択される任意の組合せから形成することが可能である。例えば、凹凸の尖端部をゆるやかな円弧で形成し、それ以外の部分を直線で形成してもよいし、円弧と円弧の組合せや、任意の曲線の組合せにより形成しても良い。直線だけの組合せとしても良いが、人毛に似た自然な外観、触感を得るためには、凹凸の尖端部は円弧や曲線で形成することが好ましい。例えば、ノズル孔形状が直線だけの組合せからなる場合、すなわち、歯車のように切り立った凹凸であったとしても、樹脂の流動・固化挙動により、実質的には凹凸の頂点、底点は局部的にはなめらかな曲線となることは明白である。
【００２３】
本発明において、人工頭髪用繊維の繊維断面形状は、目的の繊維断面形状に近い形状のノズル孔を使用することにより制御することができる。
【００２４】
さらに、前記外周上の凹凸は、紡糸後の繊維の凹凸形状が好適に維持され、人毛に似た自然な外観、触感を得やすいため、連続する円弧により形成されることが好ましい。
また、この場合、ノズル設計および加工の容易さ、繊維化の容易さといった点から、該円弧の半径が１００μｍ以下のノズルから吐出し成形することが好ましい。
【００２５】
ノズル孔の穿孔方法としては、ワイヤーカット、放電加工等に代表される従来公知の方法を用いることができる。ノズル孔において該円弧の半径が０．１０ｍｍを超えると、前記横断面の基本形状に対して凹凸の占める面積の割合が大きく、前記のような好ましいサイズの凹凸を形成した繊維を得ることが困難になる。
【００２６】
本発明の人工頭髪用繊維の横断面の基本形状としては、円形、楕円形、交差円形、繭形、だるま形、ドッグボーン形、リボン形よりなる群から選ばれる少なくとも１種の形状を有することが、外観、触感、くし通り等、カール保持力等の美容特性の観点から好ましい。本発明の人工頭髪用繊維においては、凹凸が横断面の全外周に渡って形成されていても良いが、横断面の基本形状として、２個以上の円または扁平円が部分的に重ね合わさるか、互いに接した形状すなわち繭形、だるま形、ドッグボーン形のくびれを有する形状を選択する場合には、凹凸を基本形状のくびれ部近傍に形成しないことが好ましい。くびれ部近傍に凹凸を形成すると、くびれ部近傍の凸部が対向する他の凸部と近接するため、特に紡糸工程において紡出ポリマーのダイスウェル効果によりフィラメント断面内での融着を起こす不具合が発生したりすることが多くなるためである。
【００２７】
本発明の人工頭髪用繊維においては、凹凸のピッチ、高低長、凸部の個数の異なる横断面形状を有する繊維を組み合わせることにより、人工頭髪用繊維にありがちな、不自然に均一な外観・触感とならず、より人毛に似た自然な外観・触感を得ることができる。
【００２８】
本発明の人工頭髪用繊維においては、横断面の外周上に連続する凹凸を有する繊維の他に、本発明の効果を損なわない範囲で、横断面の外周上に凹凸を有さない繊維を組み合わせてもよい。
本発明において用いられる繊維材料としては、例えば、一般的に用いられるアクリロニトリル系繊維、塩化ビニル系繊維、塩化ビニリデン系繊維、ポリエステル系繊維、ポリアミド系繊維、ポリオレフィン系繊維などがあげられる。これらのなかでは、人工頭髪用繊維として要求される耐熱性や繊維物性を満足し、かつ樹脂加工や紡糸、延伸、熱処理等の各加工工程において、比較的取り扱いが容易である点から、ポリ塩化ビニル系樹脂、ポリアミド系樹脂、ポリエステル系樹脂が好ましく、強度、耐熱性などの繊維物性と、水分管理や溶融紡糸の加工性の点から、ポリエステル系樹脂がより好ましい。
【００２９】
また、上記のような本発明に係る異型断面繊維を人工頭髪用として使用する場合、人毛と任意の割合でブレンドすることによって頭髪用商品としての自由なスタイルを作ることができる。また、前記人毛の他に、従来から用いられている他の人工頭髪用繊維、例えば、アクリロニトリル系繊維、塩化ビニル系繊維、塩化ビニリデン系繊維、ポリエステル系繊維、ポリアミド系繊維、ポリオレフィン系繊維などとブレンドして使用することもできる。
【００３０】
本発明において用いられるポリエステル系繊維としては、ポリエチレンテレフタレートを代表とするポリエステル単独で用いても良いが、安全性の点から難燃性を付与されたものが好ましく、例えば、ポリアルキレンテレフタレートまたはポリアルキレンテレフタレートを主体とした共重合ポリエステルの１種以上からなるポリエステル（Ａ）、臭素含有難燃剤（Ｂ）、アンチモン系化合物（Ｃ）および、可塑剤および／または滑剤（Ｄ）を含んでなる組成物を溶融紡糸した繊維を用いることがさらに好ましい。
【００３１】
また、本発明において用いられるポリエステル系繊維は、難燃性や耐熱性だけでなく、燃焼時にドリップし難く、人毛に似た適度に艶消しされた自然な艶等の頭髪用繊維として優れた特性を持つポリエステル系繊維を用いることがさらに好ましい。
【００３２】
以下に、本発明に用いることができるポリエステル系樹脂組成物について、詳細に説明する。
【００３３】
本発明に用いられるポリエステル（Ａ）に含まれるポリアルキレンテレフタレートまたはポリアルキレンテレフタレートを主体とした共重合ポリエステルとしては、例えば、ポリエチレンテレフタレート、ポリプロピレンテレフタレート、ポリブチレンテレフタレートなどのポリアルキレンテレフタレートおよび／またはこれらのポリアルキレンテレフタレートを主体とし、少量の共重合成分を含有する共重合ポリエステルがあげられる。ポリアルキレンテレフタレートとしては、ポリエチレンテレフタレート、ポリプロピレンテレフタレート、ポリブチレンテレフタレートが、入手の容易性およびコストの点から、特に好ましい。前記主体とするとは、８０モル％以上含有することをいう。
【００３４】
前記ポリアルキレンテレフタレートおよび共重合ポリエステルは、１種で用いてもよく、２種以上を組み合わせて用いてもよい。
【００３５】
本発明に用いられるポリエステル（Ａ）の固有粘度としては、０．５〜１．４、さらには０．６〜１．２であるのが好ましい。ポリエステル（Ａ）の固有粘度が０．５未満の場合、得られる繊維の機械的強度が低下する傾向があり、１．４を超えると、分子量の増大に伴い溶融粘度が高くなり、溶融紡糸が困難になり、繊度が不均一になる傾向がある。
【００３６】
本発明に用いられる臭素含有難燃剤（Ｂ）には特に限定はなく、一般に用いられている臭素含有難燃剤であれば使用することができる。難燃性付与の点から、臭素含有リン酸エステル系難燃剤、臭素化ポリスチレン系難燃剤、臭素化ベンジルアクリレート系難燃剤、臭素化エポキシ系難燃剤、臭素化フェノキシ樹脂系難燃剤、臭素化ポリカーボネート系難燃剤、テトラブロモビスフェノールＡ誘導体、臭素含有トリアジン系化合物、臭素含有イソシアヌル酸系化合物が好ましく、繊維物性、耐熱性および加工安定性の点から、臭素含有リン酸エステル系難燃剤、臭素化エポキシ系難燃剤、臭素化フェノキシ樹脂系難燃剤がさらに好ましい。
【００３７】
本発明における臭素含有難燃剤（Ｂ）の使用量は、ポリエステル（Ａ）１００重量部に対し、５〜３０重量部が好ましく、６〜２５重量部がより好ましく、７〜２０重量部がさらに好ましい。臭素含有難燃剤（Ｂ）の使用量が５重量部未満では難燃効果が得られにくい傾向があり、３０重量部を超えると得られる繊維の機械的特性、耐熱性、耐ドリップ性が損なわれる傾向がある。
【００３８】
本発明においては、臭素含有難燃剤（Ｂ）を配合することにより難燃性は発現されるが、アンチモン化合物（Ｃ）成分を配合することにより難燃効果を著しく向上させることができる。
【００３９】
本発明に用いられるアンチモン化合物（Ｃ）には、特に限定はなく、具体例としては、例えば、三酸化アンチモン、四酸化アンチモン、五酸化アンチモン、アンチモン酸ナトリウムなどが挙げられる。これらのなかでは、組成物の紡糸加工性の点から、アンチモン酸ナトリウムが好ましい。
【００４０】
本発明におけるアンチモン化合物（Ｃ）の平均粒子径は、０．０２〜１５μｍが好ましく、０．１〜１２μｍがより好ましく、０．２〜１０μｍがさらに好ましい。
【００４１】
本発明におけるアンチモン化合物（Ｃ）の使用量は、ポリエステル（Ａ）１００重量部に対し、０．５〜１０重量部が好ましく、０．６〜９重量部がより好ましく、０．７〜７重量部がさらに好ましい。アンチモン化合物（Ｃ）の使用量が０．５重量部未満では、難燃効果の向上が小さくなる傾向があり、１０重量部を超えると、加工安定性、外観性、透明性が損なわれる傾向がある。
【００４２】
本発明においては、分散剤（Ｄ）を使用することにより、アンチモン化合物（Ｃ）の分散状態が改善されることにより、紡糸安定性が向上し、繊維表面のがさつきがなく、さらに、繊維表面にすべり性を付与することができ、くし通りの良いフィラメントを得留ことができる。
【００４３】
本発明に用いられる分散剤（Ｄ）としては、可塑剤または滑剤を使用することができる。可塑剤または滑剤としては特に限定はなく、一般に用いられているものであれば、使用することができる。可塑剤または滑剤の具体例としては、例えば、モンタン酸系ワックス、モンタン酸エステル系ワックス、部分ケン化モンタン酸系ワックス、モンタン酸金属塩、ポリエチレン系ワックス、酸化ポリエチレン系ワックス、ポリテトラフルオロエチレン、フッ素変性ワックス、ポリジメチルシリコーン、変性シリコーンレジンが、アンチモン化合物の分散性、難燃性、耐熱性などの繊維物性への影響が小さい点から好ましい。これらの化合物は、単独で使用してもよく、また、２種以上を混合して使用してもよい。
【００４４】
本発明における分散剤（Ｄ）の使用量は、ポリエステル（Ａ）１００重量部に対し、これらを合わせて、０．０５〜３重量部が好ましく、０．１〜２．５重量部がより好ましく、０．１５〜２重量部がさらに好ましい。分散剤（Ｄ）の使用量が０．０５重量部未満では、アンチモン化合物粒子（Ｃ）が部分的に凝集し、紡糸加工時の糸切れが発生したり、繊維表面の触感ががさついたりする傾向があり、３重量部を超えると、紡糸安定性が低下して糸切れが発生したり、機械的特性、耐熱性、難燃性、耐ドリップ性が損なわれる傾向がある。
【００４５】
本発明の難燃性ポリエステル系人工頭髪用繊維は、有機微粒子（Ｅ）および／または無機微粒子（Ｆ）をさらに混合することにより、得られる繊維の表面に微細な突起を形成し、繊維表面の光沢、つやを調整することができる。
【００４６】
本発明における有機微粒子（Ｅ）としては、主成分である難燃性ポリエステル（Ａ）と相溶しないか、部分的に相溶しない構造を有する有機樹脂であれば使用することができ、例えば、ポリアリレート、ポリアミド、フッ素樹脂、シリコン樹脂、架橋アクリル樹脂、架橋ポリスチレンなどが好ましく用いられる。これらは１種で用いてもよく、２種以上を組み合わせて用いてもよい。安定的に光沢調整効果を発現するためには、耐熱性および分散性の点から、架橋ポリエステル粒子および架橋アクリル粒子が好ましい。
【００４７】
本発明に用いられる無機微粒子（Ｆ）としては、繊維の透明性および発色性への影響から、難燃性ポリエステル（Ａ）の屈折率に近い屈折率を有するものが好ましく、例えば、炭酸カルシウム、酸化ケイ素、酸化チタン、酸化アルミニウム、酸化亜鉛、タルク、カオリン、モンモリロナイト、ベントナイト、マイカなどが挙げられる。これらは１種で用いてもよく、２種以上を組み合わせて用いてもよい。これらのなかでは、球形に近い微粒子の方が光沢調整効果は高く、酸化ケイ素、酸化ケイ素を主体とした複合粒子などが好ましい。本発明に用いられる無機微粒子（Ｆ）は、必要に応じてエポキシ化合物、シラン化合物、イソシアネート化合物、チタネート化合物等で表面処理されてもよい。
【００４８】
本発明に用いられる有機微粒子（Ｅ）および／または無機微粒子（Ｆ）の平均粒子径は、０．１〜１５μｍが好ましく、０．２〜１０μｍがより好ましく、０．５〜８μｍがさらに好ましい。有機微粒子（Ｅ）および／または無機微粒子（Ｆ）の平均粒子径が０．１μｍより小さい場合には、光沢調整効果が小さくなる傾向があり、１５μｍより大きい場合には、光沢調整効果が小さくなる、または、糸切れが発生する傾向がある。
【００４９】
本発明に用いられる有機微粒子（Ｅ）および／または無機微粒子（Ｆ）の使用量は、特に限定されないが、ポリエステル（Ａ）１００重量部に対して、これらを合わせて、０．１〜５重量部が好ましく、０．２〜３重量部がより好ましく、０．３〜２重量部がさらに好ましい。有機微粒子（Ｅ）および／または無機微粒子（Ｆ）の使用量が０．１重量部未満では、繊維表面に形成される微細な突起が少なくなるため、繊維表面の光沢調整効果が小さくなる傾向があり、５重量部を超えると、外観性、色相、発色性が損なわれる傾向がある。
【００５０】
本発明で得られるポリエステル系人工頭髪用繊維は、例えば、ポリエステル（Ａ）、臭素含有難燃剤（Ｂ）、アンチモン化合物（Ｃ）および分散剤（Ｄ）、さらには有機微粒子（Ｅ）または無機微粒子（Ｆ）をドライブレンドした後、種々の一般的な混練機を用いて溶融混練して得られたポリエステル系組成物を、単軸押出機を用いて溶融紡糸して得ることができる。
【００５１】
樹脂組成物の製造に用いられる前記混練機の例としては、例えば、一軸押出機、二軸押出機、ロール、バンバリーミキサー、ニーダーなどがあげられる。これらのうちでは、二軸押出機が、混練度の調整、操作の簡便性の点から好ましい。
【００５２】
例えば、スクリュー径４５ｍｍの二軸押出機を用いて、バレル温度を２６０〜３００℃とし、吐出量５０〜１５０ｋｇ／ｈｒ、スクリュー回転数１５０〜２００ｒｐｍで溶融混練し、ダイスよりストランドを引取、水冷した後に、ストランドカッターを用いてペレット化して、本発明の組成物を得ることができる。
【００５３】
本発明のポリエステル系人工頭髪用繊維を、通常の溶融紡糸法で溶融紡糸する場合には、例えば、押出機、ギアポンプ、ノズル（口金）などの温度を２７０〜３１０℃とし、溶融紡糸し、紡出糸条を加熱筒に通過させたのち、ガラス転移点以下に冷却し、５０〜５０００ｍ／分の速度で引き取ることにより紡出糸条が得られる。また、紡出糸条を冷却用の水を入れた水槽で冷却し、繊度のコントロールを行なうことも可能である。加熱筒の温度や長さ、冷却風の温度や吹付量、冷却水槽の温度、冷却時間、引取速度は、吐出量および口金の孔数によって適宜調整することができる。
【００５４】
また、ポリエステル（Ａ）、臭素含有難燃剤（Ｂ）、アンチモン化合物（Ｃ）および、可塑剤および／または滑剤（Ｄ）、さらには有機微粒子（Ｅ）または無機微粒子（Ｆ）をドライブレンドした組成物を、ギアポンプおよび紡糸ノズルを備えた二軸押出機または混練能を有するスクリューを使用した単軸押出機を用いて、一旦樹脂組成物を取り出すことなく、溶融紡糸して得ることができる。
【００５５】
さらには、ポリエステル（Ａ）、アンチモン化合物（Ｃ）および、可塑剤および／または滑剤（Ｄ）、さらには有機微粒子（Ｅ）または無機微粒子（Ｆ）を溶融混練し、溶融紡糸し、繊維化した後に、臭素含有難燃剤（Ｂ）の吸尽加工を行うことにより、本発明のポリエステル系人工頭髪用繊維を得ることができる。
【００５６】
本発明においては、得られた紡出糸条は熱延伸されるが、延伸は紡出糸条を一旦巻き取ってから延伸する２工程法および、巻き取ることなく連続して延伸する直接紡糸延伸法のいずれの方法によってもよい。熱延伸は、１段延伸法または２段以上の多段延伸法で行なわれる。熱延伸における加熱手段としては、加熱ローラ、ヒートプレート、スチームジェット装置、温水槽などを使用することができ、これらを適宜併用することもできる。
【００５７】
本発明のポリエステル系人工頭髪用繊維には、必要に応じて、耐熱剤、光安定剤、蛍光剤、酸化防止剤、静電防止剤、顔料、可塑剤、潤滑剤などの各種添加剤を含有させることができる。
【００５８】
このようにして得られる本発明のポリエステル系人工頭髪用繊維は、１６０〜２００℃で美容熱器具（ヘアーアイロン）が使用できる耐熱性を有しており、着火しにくく、自己消火性を有していることが好ましい。
【００５９】
本発明のポリエステル系人工頭髪用繊維は染色または原着により着色して使用することができる。染色により着色する場合には、通常のポリエステル系繊維と同様の条件で染色することができる。また、原着の場合には、通常のポリエステル系繊維に用いられる顔料を溶融混練することにより、原着繊維を得ることができる。
【００６０】
染色に使用される顔料、染料、助剤などとしては、耐候性および難燃性のよいものが好ましい。
【００６１】
本発明のポリエステル系人工頭髪用繊維は、美容熱器具（ヘアーアイロン）を用いたカールセット性に優れ、カールの保持性にも優れる。また、繊維表面の凹凸により、適度に艶消されており、人工頭髪として使用することができる。さらに、繊維表面処理剤、柔軟剤などの油剤を使用し、触感、風合を付与して、より人毛に近づけることができる。
【００６２】
本発明の人工頭髪用繊維は、さらに加工することにより、ウィッグ、ブレード、ヘアアクセサリー、人形の頭髪のような頭飾製品として使用することができる。
【実施例】
【００６３】
次に、本発明を実施例によって具体的に説明するが、本発明はこれらに限定されるものではない。
【００６４】
尚、特性値の測定法は、以下のとおりである。
【００６５】
(強度および伸度)
インテスコ社製、ＩＮＴＥＳＣＯ  Ｍｏｄｅ１  ２０１型を用いて、フィラメントの引張強伸度を測定する。長さ４０ｍｍのフィラメント１本をとり、フィラメントの両端１０ｍｍを、接着剤を糊付けした両面テープを貼り付けた台紙（薄紙）で挟み、一晩風乾させて、長さ２０ｍｍの試料を作製する。試験機に試料を装着し、温度２４℃、湿度８０％以下、荷重＝０．３６３ｍＮ×繊度（ｄｔｅｘ）、引張速度２０ｍｍ／分で試験を行ない、強度と伸度を測定する。同じ条件で試験を１０回繰り返し、平均値をフィラメントの強伸度とする。
【００６６】
（光沢）
長さ３０ｃｍ、総繊度１０万ｄｔｅｘのトウフィラメントを、太陽光の下、目視により評価する。
◎：人毛に等しいレベルに光沢が調整されている。
○：適度に光沢が調整されている。
△：若干光沢が多すぎる、又は、若干光沢が少なすぎる。
×：光沢が多すぎる、又は、光沢が少なすぎる。
【００６７】
（カールセット性）
蓑毛にしたフィラメントを３２ｍｍφのパイプに捲きつけ、１２０℃、相対湿度１００％で６０分間のスチーム加工条件でカールセットし、室温で６０分間エイジングしたのちに、カールしたフィラメントの一端を固定して釣り下げ、カールの状態を目視評価する。これをカールの付きやすさの指標とした。長さが短く、形良くカールが付いているものが好ましい。
○：形良くカールが付いている。
△：若干カールが伸びている。
×：カールが伸びて、形が崩れている。
【００６８】
（触感）
専門美容師による官能評価を行い、３段階で評価する。
○：人毛に似た非常に柔らかな風合い。
△：人毛に比べやや硬い風合い。
×：人毛に比べ硬い風合い。
【００６９】
（くし通り）
長さ３０ｃｍ、総繊度１００万ｄｔｅｘのトウフィラメントに繊維表面処理剤として、ＰＯ／ＥＯランダム供重合体（分子量２００００）とカチオン系帯電防止剤を５０／５０の比率で含む３％水溶液に浸漬し、それぞれ０．１％が付着するようにし、８０℃で５分間乾燥させる。処理されたトウフィラメントにくし（デルリン製樹脂）を通し、くしの通り易さを評価する。
○：ほとんど抵抗ない（軽い）。
△：若干抵抗がある（重い）。
×：かなり抵抗がある、または、途中で引っかかる。
【００７０】
（アイロンセット性）
ヘアーアイロンによるカールセットのしやすさ、カール形状の保持性の指標である。フィラメントを、１８０℃に加熱したヘアーアイロンにかるく挟み、そのままフィラメント先端に向けて抜く操作を３回繰り返し、カールを付与するフィラメントの部分を予熱する。この予熱操作時の、（１）フィラメント間の融着、（２）フィラメントの縮れ・糸切れを目視評価する。
次に、予熱したフィラメントをヘアーアイロンに捲きつけ、１０秒間保持し、アイロンを引き抜く。このときの、（３）抜きやすさ（ロッドアウト性）、（４）抜いたときのカールの保持性を目視評価する。
○：前記（１）〜（４）の評価項目のいずれも、問題なく良好。
△：前記（１）〜（４）の評価項目のいずれかにおいて、やや悪い（やや融着が認められる、縮れ・糸切れが多少ある、ロッドアウト性がやや悪い、カール形状がやや崩れるなど）。
×：前記（１）〜（４）の評価項目のいずれかにおいて悪い（融着が認められる、縮れ・糸切れがある、ロッドアウト性が悪い、カール形状が崩れるなど）。
【００７１】
（実施例１）
ポリエチレンテレフタレート（日本ユニペット（株）製、ＲＴ５２３）１００重量部に対し、顔料マスターバッチ（大日精化工業（株）製、ＰＥＳＭ２２３６７  ＢＬＡＣＫ、カーボンブラック２０ｗｔ％含有）２重量部を添加し、水分量１００ｐｐｍ以下に乾燥した後にドライブレンドし、二軸押出機（日本製鋼所（株）製、ＴＥＸ４４）に供給し、バレル設定温度２８０℃にて溶融混練し、ペレット化した後に、水分量１００ｐｐｍ以下に乾燥させて、ポリエステル系樹脂を得た。
次に、当該ポリエステル系樹脂を、溶融紡糸機（シンコーマシナリー（株）製、ＳＶ３０）を用いバレル設定温度２９０℃にて、表１に示す異形断面ノズル孔を有する紡糸口金を用いて溶融ポリマーを吐出し、空冷し、１３０ｍ／分の速度で巻き取って未延伸糸を得た。得られた未延伸糸を８５℃のヒートロールを用いて３０ｍ／分の速度で延伸を行ない、３倍延伸糸とし、さらに連続して２００℃に加熱したヒートロールを用いて、３０ｍ／分の速度で巻き取り、熱処理を行ない、仕上げ油剤としてＫＷＣ−Ｑ（丸菱油化工業（株）製）を０．２０％ｏｍｆ（乾燥繊維重量に対する油剤純分重量百分率）、およびＫＷＣ−Ｂ（丸菱油化工業（株）製）を０．１０％ｏｍｆとなるように付着させ、乾燥させた後、単繊維繊度が６０〜７０ｄｔｅｘのポリエステル系繊維（マルチフィラメント）を得た。
得られた繊維について、横断面形状と横断面外周における凹凸のピッチ、高低長、凸部の個数と、光沢、強伸度、カールセット性、触感、アイロンセット性を評価した結果を、表１に示す。
【００７２】
（実施例２、４〜９）
ポリエチレンテレフタレート（三菱化学（株）製、ＢＫ−２１８０）１００重量部に対し、臭素化エポキシ系難燃剤（阪本薬品工業（株）製、ＳＲ−Ｔ２００００）２０重量部、アンチモン酸ナトリウム（日本精鉱（株）製、ＳＡ−Ａ、平均粒子径（一次粒子）２．４μｍ）２重量部、モンタン酸系ワックス／フッ素系ワックスブレンド品（クラリアントジャパン（株）製、Ｗａｘ  Ｃｏｍｐｏｓｉｔｅ  Ｇ４３１Ｌ）０．２重量部、顔料マスターバッチ（大日精化工業（株）製、ＰＥＳＭ２２３６７  ＢＬＡＣＫ、カーボンブラック２０ｗｔ％含有）２重量部を添加し、実施例１と同様の方法により、ポリエステル系樹脂を得た後、表１に示す異形断面ノズル孔を有する紡糸口金を使用して、ポリエステル系繊維を得た。
得られた繊維について、横断面形状と横断面外周における凹凸のピッチ、高低長、凸部の個数と、光沢、強伸度、カールセット性、触感、アイロンセット性を評価した結果を、表１に示す。
【００７３】
（実施例３）
実施例２の配合組成に加え、さらに、微粒シリカ（富士シリシア化学（株）製、サイリシア３１０Ｐ）０．３重量部を添加し、実施例２と同様の方法でポリエステル系樹脂を得た後、表１に示す異形断面ノズル孔を有する紡糸口金を使用して、ポリエステル系繊維を得た。
得られた繊維について、横断面形状と横断面外周における凹凸のピッチ、高低長、凸部の個数と、光沢、強伸度、カールセット性、触感、アイロンセット性を評価した結果を、表１に示す。
【００７４】
（実施例１０）
実施例１で得られた繊維と、実施例５で得られた繊維をフィラメント数比５０／５０で混合してミックスフィラメントとして評価を行った。
得られた繊維について、光沢、強伸度、カールセット性、触感、アイロンセット性を評価した結果を、表１に示す。
【００７５】
（実施例１１）
実施例２で得られた繊維と、実施例５で得られた繊維をフィラメント数比５０／５０で混合してミックスフィラメントとして評価を行った。
得られた繊維について、光沢、強伸度、カールセット性、触感、アイロンセット性を評価した結果を、表１に示す。
【００７６】
（実施例１２）
ナイロン６６（宇部興産（株）製、２０２０Ｕ）１００重量部に対し、顔料マスターバッチ（大日精化工業（株）製、ＰＥＳＭ２２３６７  ＢＬＡＣＫ、カーボンブラック２０ｗｔ％含有）２重量部を添加し、水分量１００ｐｐｍ以下に乾燥した後にドライブレンドし、二軸押出機（日本製鋼所（株）製、ＴＥＸ４４）に供給し、バレル設定温度２８０℃で溶融混練し、ペレット化した後に、水分量１００ｐｐｍ以下に乾燥させて、ポリアミド系樹脂を得た。
次に、当該ポリアミド系樹脂を、溶融紡糸機（シンコーマシナリー（株）製、ＳＶ３０）を用いてバレル設定温度２８０℃で、表１に示す異形断面ノズル孔を有する紡糸口金を用いて溶融ポリマーを吐出し、空冷し、１３０ｍ／分の速度で巻き取って未延伸糸を得た。得られた未延伸糸を８０℃のヒートロールを用いて３０ｍ／分の速度で延伸を行ない、３倍延伸糸とし、さらに連続して１８０℃に加熱したヒートロールを用いて、３０ｍ／分の速度で巻き取り、熱処理を行ない、仕上げ油剤としてＫＷＣ−Ｑ（丸菱油化工業（株）製）を０．２０％ｏｍｆ（乾燥繊維重量に対する油剤純分重量百分率）、およびＫＷＣ−Ｂ（丸菱油化工業（株）製）を０．１０％ｏｍｆとなるように付着させ、乾燥させた後、単繊維繊度が６０〜７０ｄｔｅｘのポリアミド系繊維（マルチフィラメント）を得た。
得られた繊維について、横断面形状と横断面外周における凹凸のピッチ、高低長、凸部の個数と、光沢、強伸度、カールセット性、触感、アイロンセット性を評価した結果を、表１に示す。
【００７７】
（実施例１３）
塩化ビニル樹脂（（株）カネカ製、Ｓ１００１）１００重量部に対し、ＥＥＡ樹脂（日本ユニカー（株）製、ＰＥＳ−２５０）３重量部、アクリル系加工助剤（（株）カネカ製、カネエースＰＡ２０）１．３重量部、オクチル錫メルカプト熱安定剤（三共有機合成（株）製）０．５重量部、ブチル錫マレエート熱安定剤（三共有機合成（株）製）０．５重量部、カルシウムステアレート０．６重量部、ポリエチレンワックス０．５重量部、ステアリン酸０．５重量部およびラウリルアルコール０．８重量部を添加し、ヘンシェルミキサーに投入し、撹拌しながら内容物の温度が１１５℃になるまで撹拌・混合した。その後、内容物の温度が７５℃になるまで冷却して、塩化ビニル系パウダーコンパウンドを得た。
次に、当該パウダーコンパウンドを、溶融紡糸機（シンコーマシナリー（株）製、ＳＶ３０）を用いてバレル設定温度１８０℃で、表１に示す異形断面ノズル孔を有する紡糸口金を用いて溶融ポリマーを吐出し、３２０℃の加熱紡糸筒を通過させて加熱し、６０ｍ／分の速度で巻き取って未延伸糸を得た。得られた未延伸糸を９５℃の加熱ボックスを用いて１５ｍ／分の速度で延伸を行ない、３．５倍延伸糸とし、さらに連続して１０５℃の加熱ボックスを用いて熱処理を行ない、単繊維繊度が６０〜７０ｄｔｅｘの塩化ビニル系繊維（マルチフィラメント）を得た。
得られた繊維について、横断面形状と横断面における凹凸のピッチ、高低長、凸部の個数と、光沢、強伸度、カールセット性、触感、アイロンセット性を評価した結果を、表１に示す。
【００７８】
【表１】
2007119958.tif 000003
【００７９】
（比較例１〜８）
ポリエチレンテレフタレート（三菱化学（株）製、ＢＫ−２１８０）１００重量部に対し、臭素化エポキシ系難燃剤（阪本薬品工業（株）製、ＳＲ−Ｔ２００００）２０重量部、アンチモン酸ナトリウム（日本精鉱（株）製、ＳＡ−Ａ、平均粒子径（一次粒子）２．４μｍ）２重量部、モンタン酸系ワックス／フッ素系ワックスブレンド品（クラリアントジャパン（株）製、Ｗａｘ  Ｃｏｍｐｏｓｉｔｅ  Ｇ４３１Ｌ）０．２重量部、顔料マスターバッチ（大日精化工業（株）製、ＰＥＳＭ２２３６７  ＢＬＡＣＫ、カーボンブラック２０ｗｔ％含有）２重量部を添加し、実施例１と同様の方法により、ポリエステル系樹脂を得た後、表２に示す円形または異形断面ノズル孔を有する紡糸口金を使用して、単繊維繊度が６０〜７０ｄｔｅｘのポリエステル系繊維（マルチフィラメント）を得た。
得られた繊維について、横断面形状と横断面外周における凹凸のピッチ、高低長、凸部の個数と、光沢、強伸度、カールセット性、触感、アイロンセット性を評価した結果を、表２に示す。
【００８０】
【表２】
2007119958.tif 000004
【００８１】
表１及び表２に示したように、比較例に対し、実施例では、紡糸性、延伸性、熱処理性ともに安定しており、光沢、カールセット性、触感に優れることが確認された。
【００８２】
従って、本発明の製造方法により製造される人工頭髪用繊維では、これまでの繊維断面では得られなかった、より人毛に近い自然な艶、触感と、良好なくし通り、かつ良好な繊維物性を維持し、カール特性の優れた人工頭髪用繊維が得られる。
【図面の簡単な説明】
【００８３】
【図１】異形断面繊維１断面図
【図２】異形断面繊維２断面図
【図３】異形断面繊維３断面図
【図４】異形断面繊維４断面図
【図５】異形断面繊維５断面図
【図６】異型断面繊維６断面図
【図７】異形断面繊維７断面図
【図８】異形断面繊維８断面図
【図９】異形断面繊維９断面図
【図１０】円形断面繊維１０断面図
【図１１】異形断面繊維１１断面図
【図１２】異形断面繊維１２断面図
【図１３】異形断面繊維１３断面図
【図１４】異形断面繊維１４断面図
【図１５】異形断面繊維１５断面図
【図１６】異形断面繊維１６断面図
【符号の説明】
【００８４】
１    基本形状
２    ピッチ
３    高低長
【図１】
2007119958.tif 000005
【図２】
2007119958.tif 000006
【図３】
2007119958.tif 000007
【図４】
2007119958.tif 000008
【図５】
2007119958.tif 000009
【図６】
2007119958.tif 000010
【図７】
2007119958.tif 000011
【図８】
2007119958.tif 000012
【図９】
2007119958.tif 000013
【図１０】
2007119958.tif 000014
【図１１】
2007119958.tif 000015
【図１２】
2007119958.tif 000016
【図１３】
2007119958.tif 000017
【図１４】
2007119958.tif 000018
【図１５】
2007119958.tif 000019
【図１６】
2007119958.tif 000020